(57)【要約】  【課題】 本発明は、装飾用ストーン、その製造方法及びこれを利用したグリッターシート地を提供する。   【解決手段】 本発明の一側面によると、ストーン本体と、該ストーン本体の背面に形成されるアルミニウム蒸着層と、該アルミニウム蒸着層の底面に形成されるホットメルトと、前記ストーン本体の上部面に形成されるものの、印刷用インク吸収固定剤でなされるコーティング層と、該コーティング層の上部面に形成されるＵＶコーティング層と、該ＵＶコーティング層の上部面に形成される塗色層を含むことを特徴とする 。また、本発明のまた他の側面によると、上側には微細な多数の粒子が積層されたものとして自然光または人工光を乱反射させることができるキラメキ粉末層が形成されて、下側には粘着層が形成された粘着フィルム、多数個の面が形成された立体的な形状でキラメキ粉末層の上側に付着して、入射光を屈折または反射させる多数個の装飾体、及び粘着層の下側に結合して粘着層を保護する剥離フィルムを含んでなされることを特徴とする。  【選択図】図１
2010518958.tif 000002
【特許請求の範囲】
【請求項１】
ストーン本体と、
前記ストーン本体の背面に形成されるアルミニウム蒸着層と、
前記アルミニウム蒸着層の底面に形成されるホットメルトと、
前記ストーン本体の上部面に形成されるが印刷用インク吸収固定剤でなされるコーティング層と、
前記コーティング層の上部面に形成される塗色層と、及び
前記塗色層の上部面に形成されるＵＶコーティング層と、を含むことを特徴とする装飾用ストーン。
【請求項２】
前記塗色層は、印刷方式が噴霧方式である印刷機で形成されることを特徴とする請求項１に記載の装飾用ストーン。
【請求項３】
ストーン本体にアルミニウム材で蒸着する段階と、
前記蒸着段階後ホットメルトをアルミニウム蒸着層の下部に熱プレスで圧着する段階と、
前記圧着段階後ストーン本体の上部面に印刷用インク吸収固定剤でコーティングする段階と、
前記印刷用インク吸収固定剤のコーティング段階後印刷用インク吸収固定剤のコーティング面に紫外線硬化塗料を塗布して紫外線硬化する段階と、及び
前記紫外線硬化段階後硬化面に昇華転写方式を利用して塗色をする段階と、を含むことを特徴とする装飾用ストーンの製造方法。
【請求項４】
ストーン本体にアルミニウム材で蒸着する段階と、
前記蒸着段階後ホットメルトをアルミニウム蒸着層の下部に熱プレスで圧着する段階と、
前記圧着段階後ストーン本体の上部面に印刷用インク吸収固定剤でコーティングする段階と、
前記印刷用インク吸収固定剤のコーティング段階後印刷用インク吸収固定剤のコーティング面にスプレーで塗色する段階と、及び
前記塗色段階後塗色層に紫外線硬化塗料を塗布して紫外線硬化する段階と、を含むことを特徴とする装飾用ストーンの製造方法。
【請求項５】
ストーン本体にアルミニウム材で蒸着する段階と、
前記蒸着段階後ホットメルトをアルミニウム蒸着層の下部に熱プレスで圧着する段階と、
前記圧着段階後ストーン本体の上部面に印刷用インク吸収固定剤でコーティングする段階と、
前記印刷用インク吸収固定剤のコーティング段階後印刷用インク吸収固定剤コーティング面に印刷方式が噴霧方式である印刷機で塗色する段階と、及び
前記塗色段階後塗色層を熱乾燥処理する段階と、を含むことを特徴とする装飾用ストーンの製造方法。
【請求項６】
上側には微細な多数の粒子が積層されたものとして自然光または人工光を乱反射させることができるキラメキ粉末層が形成されて、下側には粘着層が形成された粘着フィルムと、
前記キラメキ粉末層上側に付着するものとして、ストーン本体と、該ストーン本体の背面に形成されるアルミニウム蒸着層と、該アルミニウム蒸着層の底面に形成されるホットメルトと、前記ストーン本体の上部面に形成されるものの印刷用インク吸収固定剤でなされるコーティング層と、該コーティング層の上部面に形成されるＵＶコーティング層と、該ＵＶコーティング層の上部面に形成される塗色層が具備された装飾用ストーンと、及び
前記粘着層の下側に結合して、前記粘着層を保護する剥離フィルムを含んでなされることを特徴とするグリッターシート地。
【請求項７】
上側には微細な多数の粒子が積層されたものとして自然光または人工光を乱反射させることができるキラメキ粉末層が形成されて、下側には粘着層が形成された粘着フィルムと、
前記キラメキ粉末層の上側に付着するものとして、ストーン本体と、該ストーン本体の背面に形成されるアルミニウム蒸着層と、該アルミニウム蒸着層の底面に形成されるホットメルトと、前記ストーン本体の上部面に形成されるものの印刷用インク吸収固定剤でなされるコーティング層と、該コーティング層の上部面に形成される塗色層と、該塗色層の上部面に形成されるＵＶコーティング層が具備された装飾用ストーンと、及び
前記粘着層の下側に結合して、前記粘着層を保護する剥離フィルムを含んでなされることを特徴とするグリッターシート地。
【請求項８】
前記塗色層は、スプレーで塗色されて形成されることを特徴とする請求項７に記載のグリッターシート地。
【請求項９】
前記塗色層は、印刷方式が噴霧方式である印刷機で形成されることを特徴とする請求項７に記載のグリッターシート地。
【請求項１０】
前記装飾用ストーンは、前記キラメキ粉末層の上側で多数個に配列されて、特定の柄または模様を有するように形成されることを特徴とする請求項６ないし９のうちいずれか一つに記載のグリッターシート地。
【発明の詳細な説明】
【技術分野】
【０００１】
本発明は、装飾用ストーン、その製造方法及びこれを利用したグリッターシート地に関するものであり、より詳細には、ストーン本体が多様な色を有するようにストーン本体の上部面には印刷用インク吸収固定剤コーティング層、紫外線コーティング層及び塗色層が形成されて、ストーン本体の下部面にはアルミニウム蒸着層とホットメルト層が形成される装飾用ストーン及び光が屈折・干渉・反射する性質を土台に立体的形状の装飾体と粘着フィルムを利用して、効果的に所望の小品などを個性があって派手に飾ることができるグリッターシート地に関するものである。
【背景技術】
【０００２】
社会が発達しながら多様な文化が混在されて、これによって個性を重視する人々が多くなっている。特に、使用頻度が高い個人小品・装身具などにおいては、他人らと差別化された自分のみの所有物を有することを所望する性向が目立つ。このような要求によって、近来には自分が直接個人装身具などを製作するようにその材料及び用具が供給されたりする。
【０００３】
同一形態の工産品でも装飾物を利用して個性があるように表現したら前記で言及したところのように差別性を提供できるだけでなく、長い間使って飽きた小品などに装飾をして新鮮な感じを催すこともでき、生活小品などにすこし変形を加えてインテリアー小品として活用することもできる。
【０００４】
装飾物としては、派手さをさらに強調するために宝石ないし人造宝石などが利用されることができるし、このような宝石類は指輪、耳飾りなどのようなアクセサリーにだけでなく、携帯電話、ＴＶなどの装飾にも利用される。最近には、比較的安い費用で衣類や装身具に付着することができるラインストーン、ラインスタッド(rhinestud)、ネイルヘッドなどのホットフィックスがたくさん使用されているし、肌に直接付着するか、またはネイルアートに使用されたりする。
【０００５】
装飾用ストーンは、その自体として美しさと価値を有しているものであり、貴金属、クリスタル、硝子または合成樹脂でなされる装飾用宝石及び金属のような小さな結晶体を通称する用語を言う。
【０００６】
従来には、色を有した装飾用ストーンを製造するためには、各ストーンらの性質によってお互いに異なる工程を有して、ストーン本体を製造して来たし、また多様な色を表出するにはさまざまな限界があった。
【０００７】
そして、従来の装飾用ストーンは携帯電話、ＴＶなどの家電製品などに付着して審美感を与えるなどの用途または他の装飾のためのものとして、主に使用されて来たし、壁紙・机などに使用されるか、またはタイルで使用される場合は珍しかった。
【０００８】
また、装飾のためにはこのような装飾用ストーンを被付着物に付着しなければならない。付着のためには一般的に接着剤を使用するが、接着剤は強い刺激性物質であるので扱うことにおいて注意を要して、装飾用ストーンはその大きさが小さくて多数個で使用されるので、いちいち付着することは相当な時間と努力を要求する。また、前記装飾用ストーンのみを単純に付着することは審美感を提供することに限界がある。
【発明の概要】
【発明が解決しようとする課題】
【０００９】
本発明は、前述したところのような問題点を解決するために案出したものであり、本発明の一実施例は多様な色を具備することができる装飾用ストーンと、装飾の範囲を多様化して既存の装飾対象以外に壁紙、タイルまたは机などに全体的に飾ることができる装飾用ストーン及び装飾用ストーンに抗菌機能を付け加えて人体に有益な装飾用ストーンを提供することと関連される。
【００１０】
また、本発明の他の一実施例は、光を乱反射させるキラメキ粉末層と装飾用ストーンを利用して、装飾的効果を極大化することができるし、粘着フィルムを利用して手軽くグリッターシート地を付着することと関連される。
【課題を解決するための手段】
【００１１】
前記目的を達成するために本発明の望ましい一実施例は、ストーン本体と、該ストーン本体の背面に形成されるアルミニウム蒸着層と、該アルミニウム蒸着層の底面に形成されるホットメルトと、前記ストーン本体の上部面に形成されるものの、印刷用インク吸収固定剤でなされるコーティング層と、該コーティング層の上部面に形成されるＵＶコーティング層と、該ＵＶコーティング層の上部面に形成される塗色層を含むことを特徴とする装飾用ストーンを提供する。
【００１２】
前述したストーン本体の背面には、ストーンを通過した光の乱反射によってストーンがさらにきらめくようにアルミニウム蒸着層を形成する。蒸着層はアルミニウム材質の素材を塗布して反射率を良くするために利用されて、外観上にもストーンをさらに輝くようにする役割をする。
【００１３】
前述したアルミニウム蒸着層の下部面にはホットメルトを形成する。ホットメルトは、一種の接着剤役割をするようにするためのものであり、ホットメルトに熱を加えるとゲル状態に変わって、所望の場所に接着することができるようにするし、熱が冷えると、固くなって接着剤の役割をする。ホットメルトは、ホットメルトを付着したシート地を熱プレスに熱圧着して、ストーン本体の背面に接着する。
【００１４】
前述したストーン本体の上部面には、印刷用インク吸収固定剤コーティングがなされる。印刷用インク吸収固定剤コーティング塗料(液状)または粉末を利用して、熱を加えるか、または加えないで塗ってくれて、ストーン本体の表面に印刷用インク吸収固定剤層を形成する。印刷用インク吸収固定剤コーティング層は、塗色などが容易になされるようにするための先行作業に該当する。
【００１５】
前述した印刷用インク吸収固定剤コーティング剤で使用されることができるものとしては、そのインクの特性とＵＶの硬化によって多様に使用されることができるが、ポリエチレン系樹脂、またはポリアクリル系樹脂が使用されることが望ましい。
【００１６】
前述した印刷用インク吸収固定剤コーティング層の上部面には、紫外線硬化塗料を使ってＵＶコーティングをする。ＵＶコーティングによって印刷用インク吸収固定剤コーティング層が易しく剥げることを防止することができる。このようなＵＶコーティング層は、ＵＶ印刷機で印刷した後ＵＶ硬化装置で乾燥させて形成されることが望ましい。
【００１７】
前述したＵＶコーティング層の上部面には、塗色層を形成して、塗色層を形成するための方法として、昇華転写の方式を使用する。昇華と言うことは、固体が液体状態を経らないで直ちに気体に変わる現象を言うことで、昇華転写と言うことは、昇華インクで印刷した出力物を合成樹脂などの化学纎維の上において熱と圧力をかければ、印刷が転移されて化学纎維に出力物の絵などを印刷することを言う。昇華転写のためには転写インクが必要であり、転写インクは分散染料のうち昇華性が良好な染料をインク化したものとして合成樹脂などの化学纎維のみで昇華転写が起きる。
【００１８】
また、塗色層を形成するための方式で印刷機の印刷形式が噴霧形式を使用することができる。噴霧形式の印刷方式はサーマル(熱転写)、ピエゾ、バブルジェット（登録商標）等があるが、サーマル(熱転写)はインクカートリッジに高い熱を与えてインクを噴射する方式であり、ピエゾは物理的な衝撃を与えてインクを噴射する方式であり、バブルジェット（登録商標）は言葉とおりに気泡を発生して、インクを噴射する方式を言う。本発明では、ストーン本体に圧力を減らして与えることができる噴霧方式でどのような形態の印刷機でも使用されることができるし、特に、本発明ではピエゾ方式で印刷することが望ましい。
【００１９】
前述した噴霧形式の印刷後熱乾燥をすることができる。熱乾燥は、略７０℃の温度で３０分間施行してなすことができるし、このような熱乾燥は塗色された部分を堅くして、ストーン本体で印刷した部分が落ちないようにして、安定感を与えることにその目的がある。また、熱乾燥後にＵＶコーティング層を形成すると、さらに安定した塗色層をなすことができる。
【００２０】
前述したコーティングを完了したストーンは、再び銀ナノ抗菌コーティング層を具備するようになる。銀はその自体として抗菌の機能を有するので、銀ナノ抗菌コーティング技術を利用して、コーティング層をさらに具備することが望ましい。
【００２１】
前記目的を達成するために本発明の望ましい他の一実施例は、ストーン本体と、該ストーン本体の背面に形成されるアルミニウム蒸着層と、該アルミニウム蒸着層の底面に形成されるホットメルトと、前記ストーン本体の上部面に形成される印刷用インク吸収固定剤コーティング層と、該コーティング層の上部面に形成される塗色層と、該塗色層の上部面に形成されるＵＶコーティング層と、を含むことを特徴とする装飾用ストーンを提供する。
【００２２】
前述したアルミニウム蒸着層、ホットメルト、印刷用インク吸収固定剤コーティング層及び銀ナノ抗菌コーティング層は、前記で説明したところと同一であるので、その説明を省略する。前述した塗色層の場合は、昇華転写方式ではないスプレーでアクリル染料などを噴霧して形成する。アクリル染料の場合も合成樹脂の一種であるので、前記の印刷用インク吸収固定剤コーティング層に易しく吸収されて、多様な色に表現されることができる。スプレーで染料を噴霧するものであるので、易しく多様な色を作ることができるし、工程も単純になるので、製造時間が短くなる長所を有することができる。また、印刷機の印刷方式が噴霧方式である印刷機を利用して塗色をすることができる。噴霧方式は、既存は圧着による印刷方式より圧力をより少なめに受けて、ストーン本体に安定感あるように印刷がなされるようになる長所を有している。
【００２３】
前述したスプレーで噴霧または印刷機の印刷方式が噴霧方式で形成された塗色層の上部面には紫外線硬化塗料を利用して、紫外線硬化するＵＶコーティングがなされる。ＵＶコーティングは、塗色層が易しくはげないようにするためのものである。
【００２４】
紫外線硬化がなされると、印刷用インク吸収固定剤層及び塗色層が固くなってよくはげないなどの長所を有するようになる。このようなＵＶコーティング層は、ＵＶ印刷機で印刷した後ＵＶ硬化装置で乾燥させて形成されることが望ましい。また、コーティングを完了したストーンは、銀ナノ抗菌コーティングがなされるようになって人体に有益に作用することができる。
【００２５】
前記の目的を達成するために本発明の望ましいまた他の一実施例は、ストーン本体にアルミニウム材で蒸着する段階と、前記蒸着段階後にホットメルトをアルミニウム蒸着層の下部に熱プレスで圧着する段階と、前記圧着段階後ストーン本体の上部面に印刷用インク吸収固定剤でコーティングする段階と、前記印刷用インク吸収固定剤コーティング段階後印刷用インク吸収固定剤コーティング面に紫外線硬化塗料を塗布して紫外線硬化する段階と、前記紫外線硬化段階後、硬化面に昇華転写方式を利用して塗色をする段階と、を含む装飾用ストーンの製造方法を提供する。
【００２６】
また、ストーン本体にアルミニウム材で蒸着する段階と、前記蒸着段階後ホットメルトをアルミニウム蒸着層の下部に熱プレスで圧着する段階と、前記圧着後ストーン本体の上部面に印刷用インク吸収固定剤でコーティングする段階と、前記印刷用インク吸収固定剤コーティング段階後印刷用インク吸収固定剤コーティング面にスプレーで塗色する段階と、前記塗色段階後塗色層に紫外線硬化塗料を塗布して、紫外線硬化する段階と、を含む装飾用ストーンの製造方法を提供することによっても達成される。
【００２７】
また、ストーン本体にアルミニウム材で蒸着する段階と、前記蒸着段階後ホットメルトをアルミニウム蒸着層の下部に熱プレスで圧着する段階と、前記圧着段階後ストーン本体の上部面に印刷用インク吸収固定剤にコーティングする段階と、前記印刷用インク吸収固定剤コーティング段階後印刷用インク吸収固定剤コーティング面に印刷方式が噴霧方式である印刷機で塗色する段階と、前記塗色段階後塗色層を熱乾燥処理する段階と、を含む装飾用ストーンの製造方法を提供することで達成されて、本発明の望ましい特徴によると、前記熱乾燥処理段階後紫外線硬化塗料を塗布して、紫外線硬化する段階をさらに含む。
【００２８】
前述した印刷用インク吸収固定剤コーティング剤で使用されることができるものとしては、そのインクの特性とＵＶの硬化によって多様に使用されることができるが、ポリエチレン系樹脂やポリアクリル系樹脂が使用されることが望ましい。
【００２９】
また、本発明の望ましい特徴によると、前記塗色段階または紫外線硬化段階後銀ナノコーティングをする段階をさらに含む。
【００３０】
前記の目的を達成するために本発明の望ましいまた他の一実施例は、上側には微細な多数の粒子が積層されたものとして自然光または人工光を乱反射させることができるキラメキ粉末層が形成されて、下側には粘着層が形成された粘着フィルムと、多数個の面が形成された立体的形状でキラメキ粉末層上側に付着して、入射光を屈折または反射させる多数個の装飾体と、及び粘着層下側に結合して粘着層を保護する剥離フィルムを含んでなされることを特徴とするグリッターシート地を提供する。
【発明の効果】
【００３１】
前述したところのような本発明の一実施例によると、
第一、ストーンの種類にかかわらず同一な方法で多様な色相の装飾用ストーンの製造が可能であり、製造工程が単純であるので生産性を向上させることができるし、製造原価を減らすことができる経済的な効果も有する。
【００３２】
第二、本発明は壁紙、机またはタイルなどに使用することができるので活用度が高くなって、銀ナノ抗菌コーティングによって殺菌機能までできて、人体に有益な効果を有する。
【００３３】
第三、形態的特性上粘着フィルムの上側面をすべて補うことができない装飾用ストーンの場合にキラメキ粉末層上側に装飾用ストーンを付着することで、装飾用ストーンの間の空間をキラメキ粉末で満たして調和することができるだけでなく、多様なパターンの文様を形成することができる。
【００３４】
第四、キラメキ粉末層と装飾用ストーンによって屈折されて反射した光の相互干渉によってさらに派手に装飾的効果を示すことができる。
【００３５】
五番目、粘着フィルムを利用して容易にグリッターシート地を被付着物に付着することができるし、使用者が所望の模様によって切り取って使用することができる。
【図面の簡単な説明】
【００３６】
【図１】本発明による装飾用ストーンの斜視図である。
【図２】本発明である装飾用ストーンの第１実施例の断面図である。
【図３】本発明である装飾用ストーンの第２実施例の断面図である。
【図４】本発明である装飾用ストーンの製造方法の第１実施例の工程図である。
【図５】本発明である装飾用ストーンの製造方法の第２実施例の工程図である。
【図６】本発明である装飾用ストーンの製造方法の第３実施例の工程図である。
【図７】本発明である装飾用ストーンの製造方法の第４実施例の工程図である。
【図８】本発明である装飾用ストーンの製造方法の第５実施例の工程図である。
【図９】本発明である装飾用ストーンの製造方法の第６実施例の工程図である。
【図１０】本発明である装飾用ストーンを多数個で形成した使用状態図である。
【図１１】本発明の一実施例によるグリッターシート地を示した斜視図である。
【図１２】本発明の一実施例によるグリッターシート地を示した断面図である。
【図１３】本発明の他の一実施例によるグリッターシート地を示した斜視図である。
【図１４】本発明のまた他の一実施例によるグリッターシート地を示した使用状態図である。
【発明を実施するための形態】
【００３７】
以下では本発明の望ましい実施例を、添付図面を参照して詳細に説明する。ただし、これは本発明が属する技術分野で通常の知識を有した者が発明を容易に実施することができる程度に詳細に説明するためのものであって、これにより本発明の技術的な思想及び範疇が限定されることを意味しない。
【００３８】
図２は、本発明である装飾用ストーンの第１実施例を示した断面図である。
【００３９】
前記図面でストーン本体１１は、まず背面にアルミニウム蒸着層１２が形成されて、アルミニウム蒸着層１２の下部面にはホットメルト１３が形成される。アルミニウム蒸着層１２は、ストーンを通過した光の反射率を高めて、ストーンがさらにきらめくようにするためである。アルミニウム蒸着層１２の下部面には、ホットメルト１３を形成する。ホットメルト１３は一種の接着剤役割をするようにするためのものであり、ホットメルト１３に熱を加えるとゲル状態に変わって所望の場所に接着できるようにするし、熱が冷えると固くなって、接着剤の役割をする。ホットメルトは、ホットメルトを付着したシート地を熱プレス(図示せず)で熱圧着してストーン本体１１の背面に接着する。ストーン本体１１の上部面には、先ず印刷用インク吸収固定剤でコーティングをするようになる。印刷用インク吸収固定剤でコーティングをする理由は、塗色層が容易になされるようにするためである。印刷用インク吸収固定剤コーティング層１４が形成されると、次に紫外線硬化塗料を利用して印刷用インク吸収固定剤コーティング層１４が硬化されて、易しくはげないように紫外線コーティングをして紫外線コーティング層１５を形成する。ここで、紫外線コーティング層１５は、ＵＶ印刷機を通じて印刷した後ＵＶ硬化装置で乾燥させて形成されることが望ましい。紫外線コーティング層１５が形成されると、紫外線コーティング層１５の上部で昇華転写をして、多様な色相や柄を得るようになる塗色層１６が形成される。転写インクは合成樹脂系に浸透されて昇華転写されることができるので、印刷用インク吸収固定剤層１４は昇華転写において必要な部分である。昇華転写層１６を完了すると、ストーンの表面に銀ナノ抗菌コーティングを遂行する。銀ナノ抗菌コーティング層(図示せず)によって装飾用ストーン１０の表面で抗菌作用をして人体に有益にすることができる。
【００４０】
図３は、本発明である装飾用ストーンの第２実施例を示した断面図である。
【００４１】
ストーン本体１１の背面に形成されるアルミニウム蒸着層１２とアルミニウム蒸着層１２の下部面に形成されるホットメルト１３層は第１実施例と同一であるので、その説明を省略する。ストーン本体１１の背面にアルミニウム蒸着層１２とホットメルト１３を完了すると、ストーン本体１１の上部面に印刷用インク吸収固定剤コーティングをして、印刷用インク吸収固定剤コーティング層１４を形成する。印刷用インク吸収固定剤コーティング層１４は、塗色を容易にするためのものであり、印刷用インク吸収固定剤塗料または粉末を融着して、ストーン本体の上部面にコーティングする。印刷用インク吸収固定剤コーティング層１４が形成されると、上部面にアクリル染料などの樹脂系染料を利用して、スプレーで噴霧または印刷機の印刷方式が噴霧形態で塗色して印刷用インク吸収固定剤１４の上部面に均一に塗布する。塗色層１７が形成されると、乾燥させた後塗色層１７が易しくはげるか、または印刷用インク吸収固定剤層１４がはげることを防止するために、紫外線硬化塗料を利用して硬化をさせるＵＶコーティングを実施する。ＵＶコーティング層１８が形成されると、コーティングされたストーンに銀ナノ抗菌コーティングを遂行する。銀ナノ抗菌コーティング層(図示せず)によって装飾用ストーン１０の表面で抗菌作用をして人体に有益にすることができる。
【００４２】
図４は、本発明である装飾用ストーンの製造方法に関する第１実施例を示した工程図である。
【００４３】
図４は、装飾用ストーンに塗色する方法として、昇華転写を使用したものに該当する。具体的に説明すると、ストーン本体の背面にアルミニウム材で蒸着する段階１０２が先ずなされて、蒸着段階１０２を完了すると、蒸着層の下部面にホットメルトを熱プレスで熱圧着して付着する段階１０３がなされる。ホットメルトは、ホットメルトシート地にあるものを熱圧着してストーンの背面に付着する。ストーン本体１１の底面に対する工程を完了すると、ストーン本体１１の上部面に対する工程がなされる。先ず、ストーン本体１１の上部面にポリエチレン系樹脂をストーン本体の上部面に均一に融着、塗布されるようにコーティングをする段階１０４がなされる。次に、ポリエチレン系樹脂コーティング層を硬化してストーン本体１１から易しく離れることを防止するために紫外線硬化塗料を利用して、紫外線硬化をする段階１０５がなされる。紫外線硬化段階１０５を完了すると、硬化されたポリエチレン系樹脂コーティング層に昇華転写を実施する段階１０６がなされる。昇華転写によって転写インクがポリエチレン系樹脂の隙間に染みこんで塗色層を完了する。昇華転写段階１０６によって塗色層を完了すると、銀ナノ抗菌コーティング１０７段階をさらに進行する。銀ナノ抗菌コーティング１０７は、銀の殺菌作用を利用したものであり、壁紙やタイルなどに本発明の装飾用ストーン１０を付着する場合強い殺菌作用で人体に有益な作用をする。
【００４４】
図５は、本発明である装飾用ストーンの製造方法に関する第２実施例を示した工程図である。
【００４５】
図５は、装飾用ストーンに塗色する方法としてアクリル染料をスプレー噴射して塗色する方法を使用したものに該当する。具体的に説明すると、ストーン本体の背面にアルミニウム材で蒸着する段階１０２が先ずなされて、蒸着段階１０２を完了すると、蒸着層の下部面にホットメルトを熱プレスで熱圧着して付着する段階１０３がなされる。
【００４６】
ホットメルトは、ホットメルトシート地にあるものを熱圧着してストーンの背面に付着する。ストーン本体１１の底面に対する工程を完了すると、ストーン本体１１の上部面に対する工程がなされる。先ず、ストーン本体１１の上部面にポリエチレン系樹脂をストーン本体の上部面に均一に融着、塗布されるようにコーティングをする段階１０４がなされる。次に、ポリエチレン系樹脂コーティング層の上部面にアクリル染料をスプレーで噴霧して塗色する段階１０８がなされる。塗色段階１０８を完了すると、塗色層及びポリエチレン系樹脂コーティング層が易しくストーン本体から離れることを防止するために紫外線硬化塗料を利用して紫外線硬化をする段階１０９がなされる。紫外線硬化段階１０９を完了すると、銀ナノ抗菌コーティング１１０段階をさらに進行する。銀ナノ抗菌コーティングは、銀の殺菌作用を利用したものであり、壁紙やタイルなどに本発明の装飾用ストーン１０を付着する場合、強い殺菌作用で人体に有益な作用をする。
【００４７】
図６は、本発明である装飾用ストーンの製造方法に関する第３実施例を示した工程図である。
【００４８】
図６は、装飾用ストーンに塗色する方法として昇華転写を使用したものに該当する。具体的に説明すると、ストーン本体の背面にアルミニウム材で蒸着する段階１０２が先ずなされて、蒸着段階１０２を完了すると蒸着層の下部面にホットメルトを熱プレスで熱圧着して付着する段階１０３がなされる。ホットメルトは、ホットメルトシート地にあるものを熱圧着してストーンの背面に付着する。ストーン本体１１の底面に対する工程を完了すると、ストーン本体１１の上部面に対する工程がなされる。先ず、ストーン本体１１の上部面にポリアクリル系樹脂がストーン本体の上部面に均一に融着、塗布されるようにコーティングをする段階１０４'がなされる。次に、ポリアクリル系樹脂コーティング層を硬化して、ストーン本体１１から易しく離れることを防止するために紫外線硬化塗料を利用して紫外線硬化をする段階１０５がなされる。紫外線硬化段階１０５を完了すると、硬化されたポリアクリル系樹脂コーティング層に昇華転写を実施する段階１０６がなされる。昇華転写によって転写インクがポリアクリル系樹脂の隙間に染みこんで塗色層を完了する。昇華転写段階１０６によって塗色層を完了すると銀ナノ抗菌コーティング１０７段階をさらに進行する。銀ナノ抗菌コーティング１０７は、銀の殺菌作用を利用したものであり、壁紙やタイルなどに本発明の装飾用ストーン１０を付着する場合強い殺菌作用で人体に有益な作用をする。
【００４９】
図７は、本発明である装飾用ストーンの製造方法に関する第４実施例を示した工程図である。
【００５０】
図７は、装飾用ストーンに塗色する方法としてアクリル染料をスプレー噴射して塗色する方法を使用したものに該当する。具体的に説明すると、ストーン本体の背面にアルミニウム材で蒸着する段階１０２が先ずなされて、蒸着段階１０２を完了すると蒸着層の下部面にホットメルトを熱プレスで熱圧着して付着する段階１０３がなされる。
【００５１】
ホットメルトは、ホットメルトシート地にあるものを熱圧着してストーンの背面に付着する。ストーン本体１１の底面に対する工程を完了すると、ストーン本体１１の上部面に対する工程がなされる。先ず、ストーン本体１１の上部面にポリアクリル系樹脂をストーン本体の上部面に均一に融着、塗布されるようにコーティングをする段階１０４'がなされる。次に、ポリアクリル系樹脂コーティング層の上部面にアクリル染料をスプレーで噴霧して塗色する段階１０８がなされる。塗色段階１０８を完了すると、塗色層及びポリアクリル系樹脂コーティング層が易しくストーン本体から離れることを防止するために紫外線硬化塗料を利用して紫外線硬化をする段階１０９がなされる。紫外線硬化段階１０９を完了すると、銀ナノ抗菌コーティング１１０段階をさらに進行する。銀ナノ抗菌コーティングは、銀の殺菌作用を利用したものであり、壁紙やタイルなどに本発明の装飾用ストーン１０を付着する場合に強い殺菌作用で人体に有益な作用をする。
【００５２】
図８は、本発明である装飾用ストーンの製造方法に関する第５実施例を示した工程図である。
【００５３】
図８は、装飾用ストーンに塗色する方法として印刷機の印刷方式が噴霧形式で塗色する方法を使用したものに該当する。具体的に説明すると、ストーン本体の背面にアルミニウム材で蒸着する段階１０２が先ずなされて、蒸着段階１０２を完了すると、蒸着層の下部面にホットメルトを熱プレスで熱圧着して付着する段階１０３がなされる。ホットメルトは、ホットメルトシート地にあるものを熱圧着して、ストーンの背面に付着する。ストーン本体１１の底面に対する工程を完了すると、ストーン本体１１の上部面に対する工程がなされる。先ず、ストーン本体１１の上部面にポリエチレン系樹脂に熱を加えてポリエチレン系樹脂がストーン本体の上部面に均一に塗布されるようにコーティングをする段階１０４がなされる。次に、ポリエチレン系樹脂コーティング層の上部面に印刷機の印刷方式が噴霧形式で塗色する段階１１１がなされる。塗色段階１１１を完了すると、塗色層及びポリエチレン系樹脂コーティング層が易しくストーン本体から離れることを防止するために略７０℃の温度で３０分間熱乾燥をさせる段階１１２がなされて、このように堅くなった塗色層をさらに安定感あるようにするために紫外線硬化塗料を利用して、紫外線硬化をする段階１１３がなされる。紫外線硬化段階１１３を完了すると、銀ナノ抗菌コーティング１１４段階をさらに進行する。銀ナノ抗菌コーティングは、銀の殺菌作用を利用したものであり、壁紙やタイルなどに本発明の装飾用ストーン１０を付着する場合強い殺菌作用で人体に有益な作用をする。
【００５４】
図９は、本発明である装飾用ストーンの製造方法に関する第６実施例を示した工程図である。
【００５５】
図９は、装飾用ストーンに塗色する方法として印刷機の印刷方式が噴霧形式で塗色する方法を使用したものに該当する。具体的に説明すると、ストーン本体の背面にアルミニウム材で蒸着する段階１０２が先ずなされて、蒸着段階１０２を完了すると、蒸着層の下部面にホットメルトを熱プレスで熱圧着して付着する段階１０３がなされる。ホットメルトは、ホットメルトシート地にあるものを熱圧着してストーンの背面に付着する。ストーン本体１１の底面に対する工程を完了すると、ストーン本体１１の上部面に対する工程がなされる。先ず、ストーン本体１１の上部面にポリアクリル系樹脂に熱を加えてポリアクリル系樹脂がストーン本体の上部面に均一に塗布されるようにコーティングをする段階１０４'がなされる。次に、ポリアクリル系樹脂コーティング層の上部面にアクリル染料を印刷機の印刷方式が噴霧形式で塗色する段階１１１がなされる。塗色段階１１１を完了すると、塗色層及びポリアクリル系樹脂コーティング層が易しくストーン本体から離れることを防止するために略７０℃の温度で３０分間熱乾燥をさせる段階１１２がなされて、このように堅くなった塗色層をさらに安定感あるようにするために紫外線硬化塗料を利用して紫外線硬化をする段階１１３がなされる。紫外線硬化段階１１３を完了すると、銀ナノ抗菌コーティング１１４段階をさらに進行する。銀ナノ抗菌コーティングは、銀の殺菌作用を利用したもので、壁紙やタイルなどに本発明の装飾用ストーンを付着する場合強い殺菌作用で人体に有益な作用をする。
【００５６】
図１０は、本発明である装飾用ストーンを多数個に形成した使用状態図である。
【００５７】
多数のアルミニウム蒸着されたストーン本体全体に直接ホットメルトを熱圧着して形成したものであり、上部面には所望の柄をスプレー噴射、昇華転写、噴霧式印刷方式を利用して柄を作って、他の部分をそのまま従来の装飾用ストーンを利用して使用することができる。また、全体を一定な配色で塗色して使用することもできる。すなわち、使用者が所望の多様な色相で多数の装飾用ストーンで形成することができるし、装飾用ストーンを形成する過程は本発明の製造方法で達成することができる。また、多数のストーン本体をタイルなどに付着して使用するか、または机または壁紙などの平面上に付けて使用することもできる。机や壁紙などに付けて使用する場合ストーンに形成された銀ナノ抗菌コーティング層によって室内の菌を殺菌する殺菌機能を遂行することができる。
【００５８】
図１１及び図１２は、本発明の一実施例によるグリッターシート地を示した斜視図及び断面図である。
【００５９】
本発明の望ましい実施例によるグリッターシート地１は粘着フィルム２０、該粘着フィルム２０上側に付着される多数個の装飾用ストーン１０及び前記粘着層２２の下側に結合して前記粘着層２２を保護する剥離フィルム３０を含む。
【００６０】
前記粘着フィルム２０は、中心層２３と該中心層２３の上側に積層されて自然光または人工光を乱反射させることができるキラメキ粉末層２１及び前記中心層２３の下側に形成された粘着層２２を含んでなされる。前記粘着フィルム２０は可とう性を有して、したがって、平面形状の被付着物３００のみならず曲面が形成された被付着物３００にも容易に付着することができる。
【００６１】
前記中心層２３は、前記粘着フィルム２０の胴体をなすものとして薄い膜または網紗形状で形成されることができるし、纎維またはポリエステル、塩化ビニール、ポリウレタンなどのような合成樹脂が使用されることができる。
【００６２】
前記キラメキ粉末層２１は、反射能が大きい物質でなされて、直径が０．０１mmないし０．３mm程度の微細な多数の粒子が前記中心層２３の上側に積層されて形成される。前記キラメキ粉末層２１をなす多数の粒子は、ポリエステルフィルムなどにアルミニウム真空蒸着(vacuum plating)をするか、またはコーティングまたはエンボシング処理した後微細な大きさで切断して形成されることができるし、入射光によってメタリック色相、虹色またはホログラム柄などを示すことができる。
【００６３】
前記粘着層２２は、前記中心層２３の下側で固定形成されて粘着性を有して、前記粘着フィルム２０を被付着物３００に容易に付着するようにする。本願発明であるグリッターシート地１を使用する場合、前記剥離フィルム３０から前記粘着フィルム２０を分離して、被付着物３００の接触面に前記粘着層２２が触れ合うようにして付着することができる。
【００６４】
前記装飾用ストーン１０は、前記キラメキ粉末層２１の上側に付着する。前記装飾用ストーン１０は、前記キラメキ粉末層２１の上側で多数個に形成されて、それぞれの装飾用ストーン１０の間の空間を通じて前記キラメキ粉末層２１を露出するが、入射光は前記装飾用ストーン１０と前記キラメキ粉末層２１の上側でそれぞれ反射、屈折、分散して、これによって相互干渉を起こすことができるし、本願発明であるグリッターシート地１の装飾的効果を極大化させることができる。このように前記キラメキ粉末層２１と前記装飾用ストーン１０による装飾的効果をすべて示すことにおいて、前記キラメキ粉末層２１を先ず形成して、その上に前記装飾用ストーン１０を形成することで製作が容易で、両方間の装飾的特性をすべて示すことができる利点がある。
【００６５】
前記剥離フィルム３０は前記粘着層２２の面積よりすこし大きく形成されて、前記粘着層２２の下側面に結合して本願発明であるグリッターシート地１の保管時に前記粘着層２２の下側面が外部に露出することを阻んで、前記粘着層２２の粘着性を維持させる。前記剥離フィルム３０は、表面にコーティング処理をして前記粘着層２２の粘着性物質が前記剥離フィルム３０にくっつくことを防止することができる。
【００６６】
本願発明であるグリッターシート地１は、被付着物３００または被付着物３００の付着面積より大きくなることができるが、この場合、図１４で示したところのように本願発明であるグリッターシート地１を前記粘着フィルム２０上で前記装飾用ストーン１０が付着しない面に沿って切断して使用することができるし、使用者は自分が所望する模様どおりに切り取って被付着物３００に付着して飾ることができる。
【００６７】
本発明の望ましい他の実施例によるグリッターシート地１をなすストーン本体１１は光透過性を有する。
【００６８】
前記ストーン本体１１は、光透過性を有することで前記装飾用ストーン１０に入射された光は、前記装飾用ストーン１０の表面で反射しないで前記装飾用ストーン１０内部に屈折して入射されて全反射を起こすことができる。
【００６９】
前記アルミニウム蒸着層１２は、図２及び図３で示したところのように前記ストーン本体１１の下側にコーティングされて、前記キラメキ粉末層２１と前記装飾用ストーン１０の境界をなす。前記アルミニウム蒸着層１２は、前記キラメキ粉末層２１が光透過性を有する前記ストーン本体１１を通じて上側面に現われることを遮断して、前記装飾用ストーン１０が前記キラメキ粉末層２１と区分されるようにする。また、前記アルミニウム蒸着層１２は前記装飾用ストーン１０内部に入射された光が前記装飾用ストーン１０の上側面を通じて外部に反射するようにする。
【００７０】
図１３は、本発明の他の一実施例によるグリッターシート地を示した斜視図である。
【００７１】
本発明の望ましい他の実施例による装飾用ストーン１０は、図１３で示したところのように前記粘着フィルム２０上で多数個に配列されて特定の柄または模様を有するように形成されることを特徴とする。前記装飾用ストーン１０はその大きさ、模様、色、透明度などを多様に有することでそれぞれ区分されることができる。したがって、前記装飾用ストーン１０は多数個の集合体として前記キラメキ粉末層２１の上側で特定の数字、文字などで現わされることができるし、多彩な色相を利用して、動物や花模様などを示すこともできる。
【符号の説明】
【００７２】
１  グリッターシート地
１０  装飾用ストーン
１１  ストーン本体
１２  アルミニウム蒸着層
１３  ホットメルト
１４  インク吸収固定剤コーティング層
１５  紫外線コーティング層
１７  塗色層
２０  粘着フィルム
２１  キラメキ粉末層
２２  粘着層
２３  中心層
３０  剥離フィルム
【図１】
2010518958.tif 000003
【図２】
2010518958.tif 000004
【図３】
2010518958.tif 000005
【図４】
2010518958.tif 000006
【図５】
2010518958.tif 000007
【図６】
2010518958.tif 000008
【図７】
2010518958.tif 000009
【図８】
2010518958.tif 000010
【図９】
2010518958.tif 000011
【図１０】
2010518958.tif 000012
【図１１】
2010518958.tif 000013
【図１２】
2010518958.tif 000014
【図１３】
2010518958.tif 000015
【図１４】
2010518958.tif 000016
【国際調査報告】
2010518958.tif 000017
2010518958.tif 000018